(57)【要約】【課題】１０００℃以上の高温で抵抗体材料の焼成が可能なセラミック配線基板及びセラミック配線基板の製造方法を提供すること。【解決手段】セラミックと第１ガラスとを含むセラミック基板３に、酸化ルテニウムと第２ガラスとを含む抵抗体１１が形成されたセラミック配線基板１である。このセラミック基板３は１０００℃以上の焼成温度で焼成される材料からなり、且つ、セラミック基板３中の第１ガラスの成分と抵抗体１１中の第２ガラスの成分とが異なり、さらに、第１ガラスの軟化点Ｔｓａと第２ガラスの軟化点Ｔｓｂとが、下記の式（１）、式（２）、式（３）を満たす。      Ｔｓａ≧セラミック基板の焼成温度−７０℃    ・・（１）      Ｔｓｂ＜Ｔｓａ＜セラミック基板の焼成温度    ・・（２）      ｜Ｔｓｂ−Ｔｓａ｜≦１５０℃                ・・（３）【選択図】図１
2018026480.tif 000002
【特許請求の範囲】
【請求項１】
セラミックと第１ガラスとを含むセラミック基板に、酸化ルテニウムと第２ガラスとを含む抵抗体が形成されたセラミック配線基板において、
前記セラミック基板は１０００℃以上の焼成温度で焼成される材料からなり、
且つ、前記セラミック基板中の前記第１ガラスの成分と、前記抵抗体中の前記第２ガラスの成分とが異なり、
さらに、前記第１ガラスの軟化点Ｔｓａと前記第２ガラスの軟化点Ｔｓｂとが、下記の式（１）、式（２）、式（３）を満たすことを特徴とするセラミック配線基板。
Ｔｓａ≧セラミック基板の焼成温度−７０℃    ・・（１）
Ｔｓｂ＜Ｔｓａ＜セラミック基板の焼成温度    ・・（２）
｜Ｔｓｂ−Ｔｓａ｜≦１５０℃                ・・（３）
【請求項２】
前記セラミック配線基板は、内部及び表面の少なくとも一方に、前記抵抗体を備えた多層セラミック配線基板であることを特徴とする請求項１に記載のセラミック配線基板。
【請求項３】
セラミックと第１ガラスとを含むグリーンシートの表面に、酸化ルテニウムと第２ガラスとを含む抵抗体ペーストを用いて抵抗体パターンを形成し、前記グリーンシートと前記抵抗体パターンとを同時焼成して、抵抗体を備えたセラミック配線基板を製造するセラミック配線基板の製造方法において、
前記グリーンシートは１０００℃以上の焼成温度で焼成される材料からなり、
且つ、前記グリーンシート中の前記第１ガラスの成分と、前記抵抗体ペースト中の前記第２ガラスの成分とが異なり、
さらに、前記第１ガラスの軟化点Ｔｓａと前記第２ガラスの軟化点Ｔｓｂとが、下記の式（１）、式（２）、式（３）を満たすことを特徴とするセラミック配線基板の製造方法。
Ｔｓａ≧セラミック基板の焼成温度−７０℃    ・・（１）
Ｔｓｂ＜Ｔｓａ＜セラミック基板の焼成温度    ・・（２）
｜Ｔｓｂ−Ｔｓａ｜≦１５０℃                ・・（３）
【請求項４】
前記抵抗体パターンを形成した前記グリーンシートを複数積層して積層体を形成し、該積層体を同時焼成することによって、内部及び表面の少なくとも一方に、前記抵抗体を備えた多層セラミック配線基板を製造することを特徴とする請求項３に記載のセラミック配線基板の製造方法。
【発明の詳細な説明】
【技術分野】
【０００１】
本発明は、例えば、電子部品のセラミックパッケージ、無線通信モジュール基板、制御回路用基板、半導体検査装置等などに用いることができるセラミック配線基板及びセラミック配線基板の製造方法に関する。
【背景技術】
【０００２】
従来、例えばセラミックパッケージ等に用いるために、セラミック基板上に所定の抵抗値を有する抵抗体を備えたセラミック配線基板が知られている。この種のセラミック配線基板は、例えばアルミナからなる（焼成した）セラミック基板の表面に、抵抗体ペーストを塗布して抵抗体パターンを形成し、その後、例えば８００〜９００℃で焼成することによって製造されていた（特許文献１、２参照）。
【０００３】
なお、前記抵抗体ペーストとしては、導電材料と、抵抗値の調整及び導電材料の結合性を付与するガラス材と、有機ビヒクルとからなるペーストが知られている。
また、これとは別に、近年では、ＬＴＣＣ（Low Temperature Co-fired Ceramics）とよばれるガラスセラミックの研究が行われており、このガラスセラミックに関しては、抵抗体等の基板内蔵化のために同時焼成が試みられている。
【先行技術文献】
【特許文献】
【０００４】
【特許文献１】特開平４−２３３７８７号公報
【特許文献２】特開２０１０−１０３５５６号公報
【発明の概要】
【発明が解決しようとする課題】
【０００５】
しかしながら、上述したように、同時焼成によって、セラミック基板（例えばガラスを含むセラミック基板）に抵抗体を備えたセラミック配線基板を製造する場合には、安定した特性が得られる抵抗体に関する技術は確立されておらず、特に、１０００℃以上の高温で焼成できるような抵抗体材料は得られていない。
【０００６】
そこで、本発明は、例えば同時焼成によってセラミック配線基板を製造する場合に、１０００℃以上の高温で抵抗体材料の焼成が可能なセラミック配線基板及びセラミック配線基板の製造方法を提供することを目的とする。
【課題を解決するための手段】
【０００７】
（１）本発明の第１局面は、セラミックと第１ガラスとを含むセラミック基板に、酸化ルテニウムと第２ガラスとを含む抵抗体が形成されたセラミック配線基板に関するものである。
【０００８】
このセラミック配線基板では、セラミック基板は１０００℃以上の焼成温度で焼成される材料からなり、且つ、セラミック基板中の第１ガラスの成分と、抵抗体中の第２ガラスの成分とが異なり、さらに、第１ガラスの軟化点Ｔｓａと第２ガラスの軟化点Ｔｓｂとが、下記の式（１）、式（２）、式（３）を満たしている。
【０００９】
Ｔｓａ≧セラミック基板の焼成温度−７０℃    ・・（１）
Ｔｓｂ＜Ｔｓａ＜セラミック基板の焼成温度    ・・（２）
｜Ｔｓｂ−Ｔｓａ｜≦１５０℃                ・・（３）
本第１局面では、後述する実験例からも明らかなように、前記式（１）〜式（３）を満たしているので、抵抗体の変形による断線や短絡（導電体間の短絡）の発生や、ガラス材の発泡等によるボイドの発生等の不具合を抑制できる。また、抵抗体の特性の変化、例えば抵抗値のバラツキや耐電圧特性の低下を抑制できる。
【００１０】
以下、本発明の作用効果について詳細に説明する。
ガラスを含むセラミック基板の材料とガラスを含む抵抗体の材料とを同時焼成する場合、ガラスの軟化点付近の温度域（ガラスが濡れ広がっていく状況）では、酸化ルテニウムがガラスに良く濡れ、抵抗体材料が互いに繋がり（即ち抵抗体ネットワーク）を保ったまた存在することにより、抵抗体として特性を発現することが知られている。
【００１１】
ここで、セラミック基板の材料と抵抗体の材料とに、同種のガラスを含む場合、或いは、セラミック基板の材料中の第１ガラスの軟化点が抵抗体の材料中の第２ガラスの軟化点以下の場合には、下記のような問題がある。
【００１２】
つまり、焼成の際に、セラミック基板の材料中の第１ガラスが抵抗体の材料中に浸漬することによって、抵抗体の材料中で第１ガラスと第２ガラスとが結合することにより、酸化ルテニウムの凝集が発生することがある。また、抵抗体の材料中の第２ガラスがセラミック基板の材料中に浸漬することにより、セラミック基板内に酸化ルテニウムが濡れ広がってしまうことがある。
【００１３】
これによって、抵抗体の変形による断線や短絡の発生、ガラス材の発泡等によるボイドの発生などの不具合が生ずる恐れがある。また、抵抗体ネットワークが不安定になって、抵抗値のバラツキや、耐電圧低下等の不具合が発生する恐れがある。
【００１４】
それに対して、本第１局面では、セラミック基板中の第１ガラスの成分と、抵抗体中の第２ガラスの成分とが異なり、しかも、第１ガラスの軟化点Ｔｓａと第２ガラスの軟化点Ｔｓｂとが、前記式（１）、式（２）、式（３）を満たしているので、上述した変形やボイド等の不具合や、それに伴う、抵抗値のバラツキや耐電圧特性の低下のような性能の低下を抑制することができる。
【００１５】
詳しくは、本第１局面では、前記式（１）を満たす第１ガラスの軟化点Ｔｓａが、前記式（２）に示すように、第２ガラスの軟化点Ｔｓｂより高いので、同時焼成によって第２ガラスが軟化した際に第１ガラスは軟化していない。よって、先に軟化したセラミック基板の材料中の第１ガラスが、抵抗体の材料中に浸漬して第２ガラスと結合することを抑制でき、その結果、酸化ルテニウムの凝集を抑制できると推定される。
【００１６】
また、上述のように、第１ガラスは第２ガラスより軟化しにくいので、セラミック基板内に酸化ルテニウムが濡れ広がりにくく、その結果、抵抗値のバラツキや、耐電圧低下等の不具合が発生しにくいと推定される。
【００１７】
さらに、前記式（３）に示すように、第１ガラスの軟化点Ｔｓａと第２ガラスの軟化点Ｔｓｂとが１５０℃以下の温度差であるので、同時焼成後の冷却時には、ほぼ同様な又はかなり近い温度で硬化する。よって、抵抗体ネットワークが破損しにくいので、抵抗体の性能が低下しにくいと推定される。
【００１８】
なお、式（１）は、第１ガラスの軟化点Ｔｓａと第２ガラスの軟化点Ｔｓｂとが、セラミック基板の焼成温度より低く、焼成温度に達する前に両ガラスが軟化すること、従って、同時焼成が可能であることを示している。
【００１９】
ここで、セラミック基板の焼成温度とは、その温度で焼成することにより、セラミック基板の材料が焼結する温度である。
なお、前記式（３）の温度差は、前記式（１）、（２）を満たす範囲で、小さい方が好ましい。
【００２０】
（２）本発明の第２局面では、セラミック配線基板は、内部及び表面の少なくとも一方に、抵抗体を備えた多層セラミック配線基板である。
本第２局面は、多層セラミック配線基板において、その内部や表面に抵抗体を備えたものを例示している。
【００２１】
（３）本発明の第３局面は、セラミックと第１ガラスとを含むグリーンシートの表面に、酸化ルテニウムと第２ガラスとを含む抵抗体ペーストを用いて抵抗体パターンを形成し、グリーンシートと抵抗体パターンとを同時焼成して、抵抗体を備えたセラミック配線基板を製造するセラミック配線基板の製造方法に関するものである。
【００２２】
このセラミック配線基板の製造方法では、グリーンシートは１０００℃以上の焼成温度で焼成される材料からなり、且つ、グリーンシート中の第１ガラスの成分と、抵抗体ペースト中の第２ガラスの成分とが異なり、さらに、第１ガラスの軟化点Ｔｓａと第２ガラスの軟化点Ｔｓｂとが、前記式（１）、式（２）、式（３）を満たしている。
【００２３】
本第３局面では、上述した方法でセラミック配線基板を製造することにより、前記第１局面と同様な効果を奏する。  
（４）本発明の第４局面では、抵抗体パターンを形成したグリーンシートを複数積層して積層体を形成し、積層体を同時焼成することによって、内部及び表面の少なくとも一方に、抵抗体を備えた多層セラミック配線基板を製造する。
【００２４】
本第４局面では、前記第２局面と同様な効果を奏する。
＜以下、本発明の各構成について説明する＞
・セラミックとしては、例えば、アルミナ、ムライト、コージェライトなどを採用できる。
【００２５】
・第１ガラスとしては、例えば、ホウケイ酸ガラス、その中でも、ＳｉＯ２、Ａｌ２Ｏ３、Ｂ２Ｏ３、ＣａＯを含有するものが挙げられる。また、第２ガラスとしては、例えば、ＳｉＯ２、Ａｌ２Ｏ３、ＣａＯを含有するものがあげられる。なお、第１ガラス及び第２ガラスのガラス組成としては、これらに限定されるものではない。
【００２６】
・セラミック基板は、前記セラミック及び前記第１ガラスを主成分（即ち最も含有量が多い成分）とする基板である。セラミック及び第１ガラスとしては、例えば４０重量％以上を採用できる。
【００２７】
・抵抗体は、酸化ルテニウム及び第２ガラスを主成分（即ち最も含有量が多い成分：例えば４０〜５３重量％）とする抵抗体である。酸化ルテニウム及び第２ガラスとしては、６５重量％以下であると、静電気放電破壊（ＥＳＤ）が発生しにくいので好ましい。
【００２８】
・グリーンシートは、前記セラミック基板の材料（固体成分）にシートを作製するために材料を含む未焼成のシートである。
・抵抗体ペーストは、前記抵抗体の材料（固体成分）にペーストを作製するための材料を含むペーストである。
【００２９】
・抵抗体パターンは、抵抗体ペーストにより形成された抵抗体となる部分である。
【図面の簡単な説明】
【００３０】
【図１】実施形態のセラミック配線基板を厚み方向に破断した断面図である。
【図２】ＴＧ−ＤＴＡ曲線を示すグラフである。
【図３】Ｔ１〜Ｔ３を求めるための方法を示す説明図である。
【図４】図２の一部を拡大し、転移点、屈服点、軟化点を求めるための方法を示す説明図である。
【図５】実施形態のセラミック配線基板の製造方法を示す説明図である。
【図６】（ａ）は実験例１のセラミック配線基板の断面図、（ｂ）は抵抗体等が形成されたセラミック層の表面を示す説明図である。
【図７】（ａ）は実験例２における比較例のセラミック配線基板の断面を示すＳＥＭ写真、（ｂ）は実験例２における本発明例のセラミック配線基板の断面を示すＳＥＭ写真、（ｃ）は、図７（ｂ）の一部を拡大して示すＳＥＭ写真である。
【発明を実施するための形態】
【００３１】
以下、本発明のセラミック配線基板及びセラミック配線基板の製造方法について、図面を用いて説明する。なお、以下に示す実施形態では、セラミック配線基板として多層セラミック配線基板を例に挙げる。
【００３２】
［１．実施形態］
［１−１．セラミック配線基板の構成］
まず、実施形態のセラミック配線基板の構成について説明する。
【００３３】
図１に示す様に、セラミック配線基板１は、複数のセラミック層（セラミック基板）３が厚み方向に積層された構成を有する多層セラミック配線基板である。
このセラミック配線基板１の内部には、隣接するセラミック層３の間に内部配線層５が形成されている。また、セラミック配線基板１の表面（例えば上面及び下面の両方又は一方）には、表面配線層７が形成されている。
【００３４】
さらに、セラミック層３には、（厚み方向に配置された）内部配線層５同士や内部配線層５と表面配線層７とを電気的に接続するビア９や、図示しない空間（キャビティ）が形成されている。
【００３５】
また、一部の内部配線層５と接するように、層状の抵抗体（抵抗体層）１１が形成されている。
前記セラミック層３は、アルミナと第１ガラス（例えば、ＳｉＯ２、Ａｌ２Ｏ３、Ｂ２Ｏ３を主成分とするホウケイ酸系ガラス）とから構成されたガラスセラミックである。
この第１ガラスであるホウケイ酸系ガラスとして、例えばＳｉＯ２−Ｂ２Ｏ３−Ａｌ２Ｏ３−ＣａＯ系ガラスを用いる場合には、第１ガラスの軟化点Ｔｓａは、９５０℃である。なお、アルミナと第１ガラスとの割合は、重量比で１：１である。
【００３６】
また、内部配線層５、表面配線層７、ビア９は、例えば金から構成されている。
さらに、抵抗体１１は、酸化ルテニウムと第２ガラス（例えば、下記表１に示す各種の第２ガラス）とから構成された抵抗体である。なお、第２ガラスとして、例えばＧＡ３３（日本電気硝子製）を用いる場合には、第２ガラスの軟化点Ｔｓｂは９２７℃である。また、酸化ルテニウムと第２ガラスとの重量割合は、１：１である。
【００３７】
特に、本実施形態では、前記セラミック層（即ちセラミック基板）３は１０００℃以上の焼成温度で焼成される材料からなる。また、セラミック層３中の第１ガラスの成分と抵抗体１１中の第２ガラスの成分とが異なり、さらに、第１ガラスの軟化点Ｔｓａと第２ガ
ラスの軟化点Ｔｓｂとが、下記の式（１）、式（２）、式（３）を満たしている。
【００３８】
Ｔｓａ≧セラミック基板の焼成温度−７０℃    ・・（１）
Ｔｓｂ＜Ｔｓａ＜セラミック基板の焼成温度    ・・（２）
｜Ｔｓｂ−Ｔｓａ｜≦１５０℃                ・・（３）
ここで、ガラスの軟化点の一般的な測定方法の例について説明する。
【００３９】
ガラスの軟化点は、例えば熱分析装置ＴＧ−ＤＴＡ（リガク製）を用いて測定することができる。
具体的には、特定の測定対象のガラス粉末を用意し、白金製試料皿に均一に載せ、熱分析装置内にセットする。そして、熱分析装置を、１０℃／ｍｉｎで昇温して測定する。その結果、例えば図２に示すようなＴＧ−ＤＴＡ曲線を得ることができる。
【００４０】
また、ＤＴＡの反応温度曲線のベースラインとピークの最大傾斜の交点がガラス反応温度であり、一般的に、最初の温度変化点が転移点（Ｔｇ）、２回目の変化点が屈服点（Ｔｄ）、３回目の変化点が軟化点（Ｔｓ）となる。
【００４１】
ここで、図３に、転移点（Ｔｇ）、屈服点（Ｔｄ）、軟化点（Ｔｓ）を求めるために、直線の引き方の例を挙げる。なお、Ｔ１〜Ｔ３は、下記の意味である。
Ｔ１：ピークの立ち上がり温度
Ｔ２：ベースラインとピークの最大傾斜の交点
Ｔ３：ピーク頂点の温度
例えば前記図２に示すようなＤＴＡの場合には、図４に示すように直線を引くことにより、転移点（Ｔｇ）：約６５９．４℃、屈服点（Ｔｄ）：約７６６．２℃、軟化点（Ｔｓ）：約９２８．１℃を求めることができる。
【００４２】
［１−２．セラミック配線基板の製造方法］
次に、セラミック配線基板１の製造方法について説明する。屈服点
＜セラミックグリーンシートの作製工程＞
セラミック原料粉末として、ＳｉＯ２、Ａｌ２Ｏ３、Ｂ２Ｏ３を主成分とするホウケイ酸系ガラス粉末（詳しくはＳｉＯ２−Ｂ２Ｏ３−Ａｌ２Ｏ３−ＣａＯ系ガラス）とアルミナ粉末とを用意した。
【００４３】
なお、アルミナ粉末としては、平均粒径：２μｍ、比表面積：３．０ｍ２／ｇのものを使用した。ホウケイ酸系ガラス粉末としては、平均粒径：２．８μｍ、比表面積：５．３ｍ２／ｇのものを使用した。
【００４４】
さらに、シート成形時のバインダー成分及び可塑剤成分として、アクリル系バインダー（アクリル樹脂）及びＤＯＰ（ジ・オクチル・フタレート）を用意した。
次に、アルミナ製のポットに、前記ホウケイ酸系ガラス粉末とアルミ粉末とを、重量比で５０：５０、総量で１ｋｇとなるように秤量して投入した。
【００４５】
これに、前記アクリル樹脂を１２０ｇと、適当なスラリー粘度とシート強度を持たせるのに必要な量の溶剤（ＩＰＡ：トルエン）及び可塑剤（ＤＯＰ）を、前記ポットに入れ、５時間混合することにより、セラミックスラリーを得た。
【００４６】
次に、図５（ａ）に示すように、得られたセラミックスラリーを用いて、ドクターブレード法により、例えば厚み０．２５ｍｍのセラミックグリーンシート１３を得た。
＜導電ペーストの作製工程＞
内部配線層５、表面配線層７、ビア９を構成する導電材料として、金（金粉末）を使用
した。
【００４７】
導電ペーストのワニス成分は、エチルセルロース樹脂とブチルカルビトール溶剤とを使用した。そして、従来と同様に、ワニス成分と導体材料とを、３本ロールミルにて混錬して、導電ペーストを得た。
【００４８】
＜抵抗体ペーストの作製工程＞
抵抗体１１を作製するために、抵抗体材料の無機成分として、酸化ルテニウム粉末と（例えば後述する実験例に用いるような第２ガラスである）ガラス粉末とを用意し、重量比で５０：５０となるように秤量した。
【００４９】
また、これらの粉末に、エチルセルロース樹脂とテキサノール溶剤からなる有機ビヒクルとを混合し、混錬して抵抗体ペーストを得た。
＜セラミック配線基板の作製工程＞
次に、図５（ｂ）に示すように、前記セラミックグリーンシート１３にビア９やキャビティ等となる開口部（貫通孔）１５を加工した。その後、ビア９となる開口部１５に、前記導電ペーストを充填して、ビア導体１７を形成した。
【００５０】
次に、図５（ｃ）に示すように、前記導電ペーストを用いて、セラミックグリーンシート１３上に、内部配線層５や表面配線層７となる導電パターン１９を形成した。
また、図５（ｄ）に示すように、セラミックグリーンシート１３上において抵抗体１１を形成する箇所に、前記抵抗体ペーストを用いて、抵抗体パターン２１を形成した。
【００５１】
次に、図５（ｅ）に示すように、前記（導電パターン１９や抵抗体パターン２１などを形成した）セラミックグリーンシート１３を複数積層して積層体２３を形成するとともに、その積層体２３の全体の厚みが例えば０．６５ｍｍとなるように、適宜調整した。
【００５２】
次に、積層体２３を、２５０℃にて５時間加熱して、脱脂を行った。なお、この加熱の際には、２℃／ｍｉｎで昇温及び降温を行った。次に、脱脂後の積層体２３を、１０００℃にて１時間の焼成を行い、セラミック配線基板１を得た。
【００５３】
［１−３．実験例１］
次に、本発明の効果を確認するために行った実験例１について説明する。
この実験例１は、下記表１に示す７種のセラミック配線基板の試料（No.１〜７）を製造し、その抵抗体の抵抗値のバラツキを測定し、また、静電気放電破壊（ＥＳＤ）試験を行ったものである。
【００５４】
なお、試料No.１〜３は本発明例であり、試料No.４〜７は（本発明の範囲外の）比較例である。また、各試料は、抵抗値バラツキ測定用とＥＤＳ試験用とに分けて、それぞれ２０個ずつ作製した。
【００５５】
実験に使用するセラミック配線基板は、図６に示すように、２層のセラミック層（セラミック基板）３の間に、縦０．３ｍｍ×横０．３ｍｍ×厚み約１５μｍとなるように抵抗体１１を形成したものである。なお、抵抗体１１の両端に接続するように、一対の内部配線層５を形成した。
【００５６】
また、実験に使用するセラミック層の組成及び内部配線層の組成は、前記実施形態と同様であり、抵抗体（即ち抵抗体材料）の組成のみを下記試料１〜７のように変更した。
試料No.１：酸化ルテニウム＋ガラス粉末（ＧＡ３３：日本電気硝子製）
試料No.２：酸化ルテニウム＋ガラス粉末（ＧＡ４７：日本電気硝子製）
試料No.３：酸化ルテニウム＋ガラス粉末（ＧＡ７４：日本電気硝子製）
試料No.４：田中貴金属工業株式会社製の厚膜抵抗体材料（ＲＭ−４１）
試料No.５：酸化ルテニウム＋ガラス粉末（ＧＡ５５：日本電気硝子製）
試料No.６：酸化ルテニウム＋ガラス粉末（ＧＡ７７：日本電気硝子製）
試料No.７：酸化ルテニウム＋ガラス粉末（Ａ：セラミック基板と同じガラス材料）
そして、上述した各２０個の試料の抵抗体に対して、下記のようにして、抵抗値を測定し、また、ＥＳＤ試験を行った。
【００５７】
＜抵抗値のバラツキ測定＞
前記試料に対して、一対の内部配線層を露出させて、抵抗計（Ａｇｉｌｅｎｔ  ３４４０１Ａ）を用いて、抵抗体の抵抗値（一対の内部配線層間の抵抗値）を測定した。
【００５８】
また、表面のセラミック層を除去し、試料の抵抗体の配線長さ（図６（ｂ）の左右方向の長さ）と、配線幅（図６（ｂ）の上下方向の長さ）と、厚みとを測定し、断面積による抵抗値を算出した。
【００５９】
そして、各試料の抵抗値の平均値と標準偏差（σ）とを求め、下記式（４）から、変動係数（ＣＶ）を３倍した値（３ｃ．ｖ．）を求めた。
３ｃ．ｖ．＝３σ／平均値  ・・・（４）
その結果を、下記表１に記す。なお、表１では、各試料の２０個のデータの平均値を示している。
【００６０】
＜ＥＤＳ試験＞
ＪＩＳ  ＩＥＣ−６１０００−４−２の規定に従って、静電気放電破壊（ＥＳＤ）試験を行った。
【００６１】
詳しくは、各試料に対して、静電気相当に値する２ｋＶの電圧を５パルス印加した際の抵抗値の変化率を確認した。なお、抵抗値の変化率は、試験前後の抵抗値の変化を試験前の抵抗値で除した比率（％）である。その結果を、下記表１に記す。なお、表１では、各試料の２０個のデータの平均値を示している。
【００６２】
【表１】
2018026480.tif 000003
【００６３】
なお、表１において、抵抗値の評価が「○」とは、抵抗値のバラツキを示す３Ｃ．Ｖ．が±２０％の範囲内（但し±２０％を含まず）であり、バラツキが少ないことを示している。一方、抵抗値の評価が「×」とは、３Ｃ．Ｖ．が±２０％の範囲外（但し±２０％を含む）であり、バラツキが多いことを示している。
【００６４】
また、ＥＳＤの評価が「○」とは、変化率が２．０％未満であり、抵抗値の変化が少ないことを示している。一方、ＥＳＤの評価が「×」とは、変化率が２．０％以上であり、抵抗値の変化が多いことを示している。
【００６５】
また、下記表２に、各試料が前記式（１）、式（２）、式（３）の条件を満たしているか否かの判定と、式（３）の条件である「Ｔｓａ−Ｔｓｂ」の値を示す。
【００６６】
【表２】
2018026480.tif 000004
【００６７】
なお、表２において、「○」は各式の条件を満たしていることを示し、「×」は各式の条件を満たしていないことを示す。
この表１及び表２から明らかなように、本発明例である試料No.１〜３は、前記式（１）〜式（３）の条件を満たしている。従って、抵抗値のバラツキが小さく、また、抵抗値の変化率が少ない（即ち耐電圧特性が高い）。つまり、１０００℃以上で焼成した場合でも、抵抗体として好適な特性を有していることが分かる。
【００６８】
それに対して、比較例の試料No.４は、１０００℃で焼成した場合に、抵抗体として使用できる層を形成できず、そのため、抵抗値やＥＳＤの測定ができず、好ましくない。
また、比較例の試料No.５〜７は、前記式（２）又は式（３）の条件を満たしていない。詳しくは、式（３）の条件を満たしていない試料No.５、７は、抵抗値のバラツキが大きく、また、抵抗値の変化率が大きいので（即ち耐電圧特性が低いので）、好ましくない。また、式（２）の条件を満たしていない試料No.６は、抵抗値の変化率はやや小さいものの、抵抗値のバラツキが大きいので、好ましくない。
【００６９】
［１−４．実験例２］
本実験例２では、前記試料No.４の市販の厚膜抵抗体材料（田中貴金属工業株式会社製：ＲＭ４１  ８９０℃焼成用）を用いて、前記図６に示すように、セラミック配線基板の内部に抵抗体を形成した。
【００７０】
この抵抗体の断面の組織を、走査型電子顕微鏡により観察したところ、図７（ａ）（倍率５００倍のＳＥＭ写真）に示すように、抵抗体の変形による断線やガラス材の発泡によるボイドが発生していた。
【００７１】
これとは別に、本発明例である前記試料No.２の抵抗体材料を用いて、同様にセラミック配線基板の内部に抵抗体を形成した。
この抵抗体の断面の組織を、同様に観察したところ、図７（ｂ）（倍率５００倍のＳＥＭ写真）及び図７（ｃ）（倍率２０００倍のＳＥＭ写真）に示すように、抵抗体の変形やボイドが見られなかった。
【００７２】
［１−５．効果］
本実施形態では、前記式（１）〜式（３）を満たしているので、抵抗体の変形による断線や短絡の発生や、ガラス材の発泡等によるボイドの発生等の不具合を抑制できる。また、抵抗体の特性の変化、例えば抵抗値のバラツキや耐電圧特性の低下を抑制できる。
【００７３】
つまり、本実施形態では、セラミック層（セラミック基板）３中の第１ガラスの成分と、抵抗体中の第２ガラスの成分とが異なり、しかも、第１ガラスの軟化点Ｔｓａと第２ガラスの軟化点Ｔｓｂとが、前記式（１）、式（２）、式（３）を満たしているので、セラミック配線基板１における変形やボイド等の不具合や、それに伴う、抵抗値のバラツキや耐電圧特性の低下のような性能の低下を抑制することができる。
【００７４】
［１−６．特許請求の範囲との対応関係］
ここで、特許請求の範囲と実施形態とにおける文言の対応関係について説明する。
実施形態の、セラミック配線基板１、セラミック層３、抵抗体１１、セラミックグリーンシート１３、抵抗体パターン２１、積層体２３が、それぞれ、本発明の、セラミック配線基板、セラミック基板、抵抗体、グリーンシート、抵抗体パターン、積層体の一例に相当する。
【００７５】
［２．その他の実施形態］
以上、本発明の実施形態について説明したが、本発明は上記実施形態に限定されるものではなく、本発明の要旨を逸脱しない範囲において、様々な態様にて実施することが可能である。
【００７６】
（１）例えば、前記実施形態では、内部配線層と表面配線層とを備えた多層セラミック配線基板を例に挙げたが、内部配線層又は表面配線層のどちらか一方を備えた多層セラミック配線基板であってもよい。
【００７７】
（２）また、前記実施形態では、多層セラミック配線基板を例に挙げたが、１層のセラミック層からなるセラミック基板であってもよい。
（３）セラミック基板の組成については、前記実施形態の組成に限定されることなく、各種の組成のセラミック基板を採用できる。
【００７８】
（４）なお、上述した実施形態の構成要素を適宜組み合わせることも可能である。
【符号の説明】
【００７９】
１…セラミック配線基板
３…セラミック基板（セラミック層）
１１…抵抗体
１３…セラミックグリーンシート
２１…抵抗体パターン
２３…積層体
【図１】
2018026480.tif 000005
【図２】
2018026480.tif 000006
【図３】
2018026480.tif 000007
【図４】
2018026480.tif 000008
【図５】
2018026480.tif 000009
【図６】
2018026480.tif 000010
【図７】
2018026480.tif 000011